(57)【要約】      （修正有）【課題】ゴム成形品等の基材の表面に、きしみ感がなく、衣類の染料が付着しにくい塗膜を形成できる塗料の提供。【解決手段】平均粒子径が０．２〜２００ｎｍである、例えばポリテトラフルオロエチレン及び溶融加工性のフッ素樹脂（但し、ポリテトラフルオロエチレンを除く）から選択される少なくとも１種からなるフッ素樹脂の一次粒子、上記フッ素樹脂の一次粒子に対し０．１〜２５０質量％の硬化性シリコーン樹脂、及び、水を含む、塗料。触感付与剤、防汚性付与剤、滑り性付与剤又は清涼付与剤であり、ゴム用塗料、樹脂用塗料又は繊維用塗料である、塗料【選択図】なし【特許請求の範囲】
【請求項１】
平均粒子径が０．２〜２００ｎｍであるフッ素樹脂の一次粒子、前記フッ素樹脂の一次粒子に対し０．１〜２５０質量％の硬化性シリコーン樹脂、及び、水を含むことを特徴とする塗料。
【請求項２】
フッ素樹脂の一次粒子は、ポリテトラフルオロエチレン及び溶融加工性のフッ素樹脂（但し、ポリテトラフルオロエチレンを除く）からなる群より選択される少なくとも１種からなる請求項１記載の塗料。
【請求項３】
触感付与剤、防汚性付与剤、滑り性付与剤、又は、清涼感付与剤である請求項１又は２記載の塗料。
【請求項４】
ゴム用塗料、樹脂用塗料、又は、繊維用塗料である請求項１、２又は３記載の塗料。
【請求項５】
フッ素ゴム、アクリロニトリル−ブタジエンゴム、水素添加アクリロニトリル−ブタジエンゴム、スチレン−ブタジエンゴム、クロロプレンゴム、ブタジエンゴム、天然ゴム、イソプレンゴム、エチレン−プロピレンゴム、エチレン−プロピレン−ターモノマー共重合体ゴム、シリコーンゴム、ブチルゴム、エピクロルヒドリンゴム、ウレタンゴム、アクリルゴム及びクロロスルホン化ポリエチレンゴムからなる群より選択される少なくとも１種からなる基材に適用するための請求項１、２、３又は４記載の塗料。
【請求項６】
フッ素ゴムからなる基材に適用するための請求項１、２、３、４又は５記載の塗料。
【請求項７】
更にシリコーンオイルを含む請求項１、２、３、４、５又は６記載の塗料。
【請求項８】
更に界面活性剤を含む請求項１、２、３、４、５、６又は７記載の塗料。
【請求項９】
基材と、前記基材上に形成された請求項１、２、３、４、５、６、７又は８記載の塗料からなる塗膜とを含み、平均粒子径が０．２〜２００ｎｍであるフッ素樹脂の一次粒子が塗膜の表面に突起物として存在することで塗膜の表面に凹凸が形成されることを特徴とする積層体。
【請求項１０】
塗膜の表面における前記フッ素樹脂の一次粒子が占める面積の割合が１０％以上である請求項９記載の積層体。
【請求項１１】
基材は、フッ素ゴム、アクリロニトリル−ブタジエンゴム、水素添加アクリロニトリル−ブタジエンゴム、スチレン−ブタジエンゴム、クロロプレンゴム、ブタジエンゴム、天然ゴム、イソプレンゴム、エチレン−プロピレンゴム、エチレン−プロピレン−ターモノマー共重合体ゴム、シリコーンゴム、ブチルゴム、エピクロルヒドリンゴム、ウレタンゴム、アクリルゴム及びクロロスルホン化ポリエチレンゴムからなる群より選択される少なくとも１種からなる請求項９又は１０記載の積層体。
【請求項１２】
基材は、フッ素ゴムからなる請求項９、１０又は１１記載の積層体。
【請求項１３】
アクセサリー、自動車内外装部品、化粧品容器、玩具、家具又は家電製品である請求項９、１０、１１又は１２記載の積層体。
【発明の詳細な説明】
【技術分野】
【０００１】
本発明は、塗料及び積層体に関する。
【背景技術】
【０００２】
特許文献１には、（Ａ）フッ化ビニリデン系共重合体、（Ｂ）アミノ基を有する有機ケイ素化合物、（Ｃ）フッ素樹脂のエマルション、（Ｄ）加硫剤、及び（Ｅ）溶剤を含むフッ素ゴム塗料組成物において、（Ｃ）成分中のフッ素樹脂の平均粒径が５μｍ以下であることが好ましいことが記載されている。
【０００３】
特許文献２には、平均粒径が０．０５〜５μｍの結晶性ポリテトラフルオロエチレンを、粉体塗料成分１００質量部に対して０．０１〜５質量部含有することを特徴とする意匠性粉体塗料組成物が記載されている。
【０００４】
特許文献３には、第１の樹脂からなる粒子および第２の樹脂からなる粒子および水溶性樹脂および／または水膨潤性樹脂を含み、さらに第２の樹脂からなる粒子がエマルジョンを形成するのに充分な水と乳化剤を含んでなる水系塗料用組成物において、第１の樹脂からなる粒子が分子量５００〜２０，０００の樹脂からなり、且つ平均粒径が０．０１〜１０μｍであることが好ましいことが記載されている。
【０００５】
特許文献４には、少なくとも正極活物質、導電材および結着剤と有機溶剤とを含む正極合剤塗料において、上記結着剤が、有機溶剤に不溶のフルオロカーボン系ポリマーで構成されたコアに、上記有機溶剤に少なくとも可溶および膨潤の何れか一方の性質を有するポリマーで被覆したクラッドを形成したコア／クラッド複合微粒子を含有するものであり、コア／クラッド複合微粒子の平均粒径が０．０５μｍ以上１μｍ以下であることが好ましいことが記載されている。
【０００６】
特許文献５には、テトラフルオロエチレン単位、又は、テトラフルオロエチレン単位と上記テトラフルオロエチレンと共重合可能な変性モノマーに基づく変性モノマー単位とを含むポリテトラフルオロエチレン粒子を含む水性分散液であって、上記ポリテトラフルオロエチレン粒子は、体積平均粒子径が０．１ｎｍ以上、２０ｎｍ未満であることを特徴とするポリテトラフルオロエチレン水性分散液が記載されている。
【先行技術文献】
【特許文献】
【０００７】
【特許文献１】特開平９−１５７５７９号公報
【特許文献２】特開２００１−３１１０４５号公報
【特許文献３】特開平１１−１１６８４９号公報
【特許文献４】特開平１１−２６０４１１号公報
【特許文献５】国際公開第２０１４／０８４３９９号
【発明の概要】
【発明が解決しようとする課題】
【０００８】
ゴム成形品の特徴は柔軟性にあるが、触感が良好とはいえず、特にきしみ感に改良の余地がある。また、衣類と接触した場合に衣類の染料が付着する問題がある。
【０００９】
本発明は、上記現状に鑑み、ゴム成形品等の基材の表面に、きしみ感がなく、衣類の染料が付着しにくい塗膜を形成できる塗料を提供することを目的とする。
【課題を解決するための手段】
【００１０】
本発明は、平均粒子径が０．２〜２００ｎｍであるフッ素樹脂の一次粒子、上記フッ素樹脂の一次粒子に対し０．１〜２５０質量％の硬化性シリコーン樹脂、及び、水を含むことを特徴とする塗料である。
【００１１】
上記フッ素樹脂の一次粒子は、ポリテトラフルオロエチレン及び溶融加工性のフッ素樹脂（但し、ポリテトラフルオロエチレンを除く）からなる群より選択される少なくとも１種からなることが好ましい。
【００１２】
上記塗料は、触感付与剤、防汚性付与剤、滑り性付与剤、又は、清涼感付与剤として好適に利用できる。
【００１３】
上記塗料は、ゴム用塗料、樹脂用塗料、又は、繊維用塗料として好適に利用できる。
【００１４】
上記塗料は、フッ素ゴム、アクリロニトリル−ブタジエンゴム、水素添加アクリロニトリル−ブタジエンゴム、スチレン−ブタジエンゴム、クロロプレンゴム、ブタジエンゴム、天然ゴム、イソプレンゴム、エチレン−プロピレンゴム、エチレン−プロピレン−ターモノマー共重合体ゴム、シリコーンゴム、ブチルゴム、エピクロルヒドリンゴム、ウレタンゴム、アクリルゴム及びクロロスルホン化ポリエチレンゴムからなる群より選択される少なくとも１種からなる基材に適用することが好適であり、特にフッ素ゴムからなる基材に適用することが好適である。
【００１５】
上記塗料は、フッ素ゴムからなる基材に適用するためのものであることが好ましい。
【００１６】
上記塗料は、更にシリコーンオイルを含むことも好ましい。
【００１７】
上記塗料は、更に界面活性剤を含むことが好ましい。
【００１８】
本発明は、基材と、上記基材上に形成された上述の塗料からなる塗膜とを含み、平均粒子径が０．２〜２００ｎｍであるフッ素樹脂の一次粒子が塗膜の表面に突起物として存在することで塗膜の表面に凹凸が形成されることを特徴とする積層体でもある。
【００１９】
上記積層体は、塗膜の表面における上記フッ素樹脂の一次粒子が占める面積の割合が１０％以上であることが好ましい。
【００２０】
上記基材は、フッ素ゴム、アクリロニトリル−ブタジエンゴム、水素添加アクリロニトリル−ブタジエンゴム、スチレン−ブタジエンゴム、クロロプレンゴム、ブタジエンゴム、天然ゴム、イソプレンゴム、エチレン−プロピレンゴム、エチレン−プロピレン−ターモノマー共重合体ゴム、シリコーンゴム、ブチルゴム、エピクロルヒドリンゴム、ウレタンゴム、アクリルゴム及びクロロスルホン化ポリエチレンゴムからなる群より選択される少なくとも１種からなることが好ましく、フッ素ゴムからなることがより好ましい。
【００２１】
上記基材は、フッ素ゴムからなることが好ましい。
【００２２】
上記積層体は、アクセサリー、自動車内外装部品、化粧品容器、玩具、家具又は家電製品であることが好ましい。
【発明の効果】
【００２３】
本発明の塗料は、上記構成を有することから、ゴム成形品等の基材の表面に、きしみ感がなく、衣類の染料が付着しにくい塗膜を形成できる。また、平均粒子径の小さいフッ素樹脂粒子を用いることで透明の塗膜を形成することが容易であることから、適用する基材本来が有する美観を損なうこと無く、基材表面に塗膜を形成することもできる。
【００２４】
本発明の積層体は、上記構成を有することから、きしみ感がなく、衣類の染料が付着しにくい。
【図面の簡単な説明】
【００２５】
【図１】図１は、塗膜の凹凸表面の一例を示す走査型電子顕微鏡画像である。
【発明を実施するための形態】
【００２６】
以下、本発明を具体的に説明する。
【００２７】
本発明の塗料は、平均粒子径が０．２〜２００ｎｍであるフッ素樹脂の一次粒子を含む。通常、フッ素樹脂の一次粒子は、容易に凝集して、より大きな粒子径を有する二次粒子を形成する。本発明の塗料は、フッ素樹脂の一次粒子を含むことが特徴の一つであり、上記一次粒子はほとんど凝集することなく上記塗料中に存在する。
【００２８】
上記平均粒子径は、０．５ｎｍ以上であることが好ましく、１．０ｎｍ以上であることがより好ましく、１００ｎｍ以下であることが好ましく、５０ｎｍ以下であることがより好ましく、２０ｎｍ以下であることが更に好ましく、１０ｎｍ以下であることが更により好ましく、５．０ｎｍ未満であることが特に好ましい。上記平均粒子径がこのような範囲内にあると、透明の塗膜を形成することが一層容易になる。
【００２９】
上記平均粒子径は、体積平均粒子径であり、１０ｎｍ以上である場合には透過型電子顕微鏡（ＴＥＭ）により測定され、１０ｎｍ未満である場合には動的光散乱法（ＤＬＳ）により測定される。ＴＥＭにより測定する場合は、得られたフッ素樹脂水性分散液をフッ素樹脂固形分濃度が水に対して１００ｐｐｍとなるように脱イオン水で希釈し、希釈したフッ素樹脂水性分散液を観察用Ｃｕ製メッシュに付着させ、乾燥させることにより試料付着メッシュを作製する。ＴＥＭを用いて、上記試料付着メッシュにおけるフッ素樹脂粒子の粒子径を観察し、電子顕微鏡写真を撮影することにより平均粒子径を求める。ＤＬＳにより測定する場合は、上記フッ素樹脂の固形分濃度が１．０質量％になるように調整した後、ＥＬＳＺ−１０００Ｓ（大塚電子株式会社製）を使用して２５℃、積算７０回にて測定する値である。溶媒（水）の屈折率は１．３３２８、溶媒（水）の粘度は０．８８７８ｍＰａ・ｓとする。上記平均粒子径は一次粒子に分散した状態の平均粒子径である。
【００３０】
上記フッ素樹脂の一次粒子は、フッ素樹脂からなる粒子である。上記フッ素樹脂としては、ポリテトラフルオロエチレン〔ＰＴＦＥ〕及び溶融加工性のフッ素樹脂（但し、ポリテトラフルオロエチレンを除く）からなる群より選択される少なくとも１種が好ましく、ＰＴＦＥ、テトラフルオロエチレン〔ＴＦＥ〕／パーフルオロ（アルキルビニルエーテル）〔ＰＡＶＥ〕共重合体〔ＰＦＡ〕、ＴＦＥ／ヘキサフルオロプロピレン〔ＨＦＰ〕共重合体〔ＦＥＰ〕、エチレン〔Ｅｔ〕／ＴＦＥ共重合体〔ＥＴＦＥ〕、Ｅｔ／ＴＦＥ／ＨＦＰ共重合体、ポリクロロトリフルオロエチレン〔ＰＣＴＦＥ〕、クロロトリフルオロエチレン〔ＣＴＦＥ〕／ＴＦＥ共重合体、Ｅｔ／ＣＴＦＥ共重合体、及び、ポリビニルフルオライド〔ＰＶＦ〕からなる群より選択される少なくとも１種がより好ましく、汎用性が高く入手容易なＰＴＦＥ、ＰＦＡ及びＦＥＰからなる群より選択される少なくとも１種が更に好ましく、経済性からＰＴＦＥが特に好ましい。
【００３１】
上記ＰＡＶＥは、ＣＦ２＝ＣＦ−ＯＲｆ１（式中、Ｒｆ１は、炭素数１〜８のパーフルオロアルキル基を表す。）で表されるＰＡＶＥであってよく、ＣＦ２＝ＣＦ−ＯＣＦ３、ＣＦ２＝ＣＦ−ＯＣＦ２ＣＦ３及びＣＦ２＝ＣＦ−ＯＣＦ２ＣＦ２ＣＦ３からなる群より選択される少なくとも１種であることが好ましい。
【００３２】
上記溶融加工性のフッ素樹脂は、ＭＦＲが０．１〜５００ｇ／１０分であることが好ましい。上記溶融加工性のフッ素樹脂のＭＦＲは１ｇ／１０分以上であることがより好ましく、３００ｇ／１０分以下であることがより好ましい。
【００３３】
本明細書において、ＭＦＲは、ＡＳＴＭ  Ｄ１２３８に従って、メルトインデクサー（（株）安田精機製作所製）を用いて、フッ素樹脂の種類によって定められた測定温度（例えば、ＰＦＡやＦＥＰの場合は３７２℃、ＥＴＦＥの場合は２９７℃、ＰＴＦＥの場合は３８０℃）、荷重（例えば、ＰＦＡ、ＦＥＰ、ＥＴＦＥ及びＰＴＦＥの場合は５ｋｇ）において内径２ｍｍ、長さ８ｍｍのノズルから１０分間あたりに流出するポリマーの質量（ｇ／１０分）として得られる値である。
【００３４】
上記溶融加工性のフッ素樹脂は、融点が１５０℃以上３２４℃未満であることが好ましい。
【００３５】
本明細書において、融点は、示差走査熱量計〔ＤＳＣ〕を用いて、３００℃以上に加熱した履歴の無い試料３ｍｇを１０℃／分の速度で昇温したときの融解熱曲線における極大値に対応する温度である。
【００３６】
上記ＰＦＡとしては、特に限定されないが、ＴＦＥ単位とＰＡＶＥ単位とのモル比（ＴＦＥ単位／ＰＡＶＥ単位）が７０／３０以上９９／１未満である共重合体が好ましい。より好ましいモル比は、７０／３０以上９８．９／１．１以下であり、更に好ましいモル比は、８０／２０以上９８．９／１．１以下である。ＴＦＥ単位が少なすぎると機械物性が低下する傾向があり、多すぎると融点が高くなりすぎ成形性が低下する傾向がある。上記ＰＦＡは、ＴＦＥ及びＰＡＶＥと共重合可能な単量体に由来する単量体単位が０．１〜１０モル％であり、ＴＦＥ単位及びＰＡＶＥ単位が合計で９０〜９９．９モル％である共重合体であることも好ましい。ＴＦＥ及びＰＡＶＥと共重合可能な単量体としては、ＨＦＰ、ＣＺ１Ｚ２＝ＣＺ３（ＣＦ２）ｎＺ４（式中、Ｚ１、Ｚ２及びＺ３は、同一若しくは異なって、水素原子又はフッ素原子を表し、Ｚ４は、水素原子、フッ素原子又は塩素原子を表し、ｎは２〜１０の整数を表す。）で表されるビニル単量体、及び、ＣＦ２＝ＣＦ−ＯＣＨ２−Ｒｆ２（式中、Ｒｆ２は炭素数１〜５のパーフルオロアルキル基を表す。）で表されるアルキルパーフルオロビニルエーテル誘導体等が挙げられる。
【００３７】
上記ＰＦＡは、融点が上記ＰＴＦＥの融点よりも低く、１８０〜３２４℃未満であることが好ましく、２３０〜３２０℃であることがより好ましく、２８０〜３２０℃であることが更に好ましい。
【００３８】
上記ＰＦＡは、メルトフローレート（ＭＦＲ）が１〜５００ｇ／１０分であることが好ましい。
【００３９】
ＦＥＰとしては、特に限定されないが、ＴＦＥ単位とＨＦＰ単位とのモル比（ＴＦＥ単位／ＨＦＰ単位）が７０／３０以上９９／１未満である共重合体が好ましい。より好ましいモル比は、７０／３０以上９８．９／１．１以下であり、更に好ましいモル比は、８０／２０以上９８．９／１．１以下である。ＴＦＥ単位が少なすぎると機械物性が低下する傾向があり、多すぎると融点が高くなりすぎ成形性が低下する傾向がある。上記ＦＥＰは、ＴＦＥ及びＨＦＰと共重合可能な単量体に由来する単量体単位が０．１〜１０モル％であり、ＴＦＥ単位及びＨＦＰ単位が合計で９０〜９９．９モル％である共重合体であることも好ましい。ＴＦＥ及びＨＦＰと共重合可能な単量体としては、上記ＰＡＶＥ、上記アルキルパーフルオロビニルエーテル誘導体等が挙げられる。
【００４０】
上記ＦＥＰは、融点が上記ＰＴＦＥの融点よりも低く、１５０〜３２４℃未満であることが好ましく、２００〜３２０℃であることがより好ましく、２４０〜３２０℃であることが更に好ましい。
【００４１】
上記ＦＥＰは、ＭＦＲが１〜５００ｇ／１０分であることが好ましい。
【００４２】
上記ＰＴＦＥとしては、ホモＰＴＦＥであっても、変性ＰＴＦＥであってもよい。変性ＰＴＦＥは、ＴＦＥ単位とＴＦＥと共重合可能な変性モノマーに基づく変性モノマー単位とを含む。また、上記ＰＴＦＥは、非溶融加工性及びフィブリル化性を有する高分子量ＰＴＦＥであってもよいし、溶融加工性を有し、フィブリル化性を有しない低分子量ＰＴＦＥであってもよい。本明細書において、上記非溶融加工性とは、ＡＳＴＭ  Ｄ−１２３８及びＤ−２１１６に準拠して、結晶化融点より高い温度でメルトフローレートを測定できない性質を意味する。
【００４３】
上記変性モノマーとしては、ＴＦＥとの共重合が可能なものであれば特に限定されず、例えば、ヘキサフルオロプロピレン〔ＨＦＰ〕等のパーフルオロオレフィン；クロロトリフルオロエチレン〔ＣＴＦＥ〕等のクロロフルオロオレフィン；トリフルオロエチレン、フッ化ビニリデン〔ＶＤＦ〕等の水素含有フルオロオレフィン；パーフルオロビニルエーテル；パーフルオロアルキルエチレン；エチレン；ニトリル基を有するフッ素含有ビニルエーテル等が挙げられる。また、用いる変性モノマーは１種であってもよいし、複数種であってもよい。
【００４４】
上記パーフルオロビニルエーテルとしては特に限定されず、例えば、ＣＦ２＝ＣＦ−ＯＲｆ３（式中、Ｒｆ３は、パーフルオロ有機基を表す。）で表されるパーフルオロ不飽和化合物等が挙げられる。本明細書において、上記「パーフルオロ有機基」とは、炭素原子に結合する水素原子が全てフッ素原子に置換されてなる有機基を意味する。上記パーフルオロ有機基は、エーテル酸素を有していてもよい。
【００４５】
上記パーフルオロビニルエーテルとしては、例えば、上記式において、Ｒｆ３が炭素数１〜１０のパーフルオロアルキル基を表すものであるパーフルオロ（アルキルビニルエーテル）〔ＰＡＶＥ〕が挙げられる。上記パーフルオロアルキル基の炭素数は、好ましくは１〜５である。
【００４６】
上記ＰＡＶＥにおけるパーフルオロアルキル基としては、例えば、パーフルオロメチル基、パーフルオロエチル基、パーフルオロプロピル基、パーフルオロブチル基、パーフルオロペンチル基、パーフルオロヘキシル基等が挙げられるが、パーフルオロアルキル基がパーフルオロメチル基であるパープルオロメチルビニルエーテル〔ＰＭＶＥ〕、パーフルオロアルキル基がパーフルオロプロピル基であるパープルオロプロピルビニルエーテル〔ＰＰＶＥ〕が好ましい。
上記パーフルオロビニルエーテルとしては、更に、上記式において、Ｒｆ３が炭素数４〜９のパーフルオロ（アルコキシアルキル）基であるもの、Ｒｆ３が下記式：
【００４７】
【化１】
2017036444.tif 000002
【００４８】
（式中、ｍは、０又は１〜４の整数を表す。）で表される基であるもの、Ｒｆ３が下記式：
【００４９】
【化２】
2017036444.tif 000003
【００５０】
（式中、ｎは、１〜４の整数を表す。）で表される基であるもの等が挙げられる。
パーフルオロアルキルエチレンとしては特に限定されず、例えば、パーフルオロブチルエチレン（ＰＦＢＥ）、パーフルオロヘキシルエチレン（ＰＦＨＥ）、パーフルオロオクチルエチレン（ＰＦＯＥ）等が挙げられる。
【００５１】
ニトリル基を有するフッ素含有ビニルエーテルとしては、ＣＦ２＝ＣＦＯＲｆ４ＣＮ（式中、Ｒｆ４は２つの炭素原子間に酸素原子が挿入されていてもよい炭素数が２〜７のアルキレン基を表す。）で表されるフッ素含有ビニルエーテルがより好ましい。ニトリル基を有するフッ素含有ビニルエーテルとしては、例えば、パーフルオロ［３−（１−メチル−２−ビニルオキシ−エトキシ）プロピオニトリル］（ＣＮＶＥ）等が挙げられる。
【００５２】
上記変性ＰＴＦＥにおける変性モノマーとしては、ＨＦＰ、ＣＴＦＥ、ＶＤＦ、ＰＭＶＥ、ＰＰＶＥ、ＰＦＢＥ、ＰＦＨＥ、ＣＮＶＥ及びエチレンからなる群より選択される少なくとも１種であることが好ましい。より好ましくは、ＰＭＶＥ、ＰＰＶＥ、ＰＦＨＥ、ＣＮＶＥ、ＨＦＰ及びＣＴＦＥからなる群より選択される少なくとも１種の単量体である。
【００５３】
上記変性ＰＴＦＥは、変性モノマー単位が０．００１〜２モル％の範囲であることが好ましく、０．００１〜１モル％未満の範囲であることがより好ましく、０．００１〜０．５モル％の範囲であることが更に好ましく、０．００１〜０．０３モル％の範囲であることが特に好ましい。
【００５４】
本明細書において、ＰＴＦＥを構成する各単量体の含有量は、ＮＭＲ、ＦＴ−ＩＲ、元素分析、蛍光Ｘ線分析を単量体の種類によって適宜組み合わせることで算出できる。
【００５５】
上記ＰＴＦＥは、メルトフローレート（ＭＦＲ）が０〜５００ｇ／１０分であることが好ましい。上記ＰＴＦＥのＭＦＲは、４００ｇ／１０分未満であることがより好ましく、３００ｇ／１０分以下であることが更に好ましい。
【００５６】
上記ＰＴＦＥは、融点が３２４〜３６０℃であることが好ましい。上記融点は、３５０℃以下であることが好ましく、３４８℃以下であることがより好ましい。
【００５７】
上記塗料は、更に硬化性シリコーン樹脂を含む。上記硬化性シリコーン樹脂は、塗料塗膜を与えるバインダー成分である。上記硬化性シリコーン樹脂は、室温下（例えば、１０〜３０℃であってよい。）又は加熱により架橋剤の存在下又は不在下に架橋するシリコーン樹脂である。架橋剤の不在下で架橋するシリコーン樹脂である場合、硬化性シリコーン樹脂は後述する主剤（ベースポリマー）のみからなり、架橋剤の存在下で架橋するシリコーン樹脂である場合は、硬化性シリコーン樹脂は主剤（ベースポリマー）と架橋剤との組み合わせからなる。例えば、室温硬化性シリコーン樹脂は、室温硬化反応性基を有するオルガノポリシロキサンとこのオルガノポリシロキサンを架橋する架橋剤との組み合わせからなる。
【００５８】
上記硬化性シリコーン樹脂の主剤（ベースポリマー）は、１分子中に少なくとも２個の、ケイ素原子に結合した硬化反応性基を有するオルガノポリシロキサンである。
このオルガノポリシロキサンが室温硬化性である場合の硬化反応性基としては、水酸基、加水分解性基が挙げられる。ここで、加水分解性基としては、例えば、メトキシ基、エトキシ基、プロポキシ基等の炭素数１〜８のアルコキシ基；メトキシエトキシ基、エトキシエトキシ基、メトキシプロポキシ基等のアルコキシアルコキシ基；アセトキシ基、オクタノイルオキシ基、ベンゾイルオキシ基等のアシロキシ基；ビニロキシ基、イソプロペニルオキシ基、１−エチル−２−メチルビニルオキシ基等のアルケニルオキシ基；ジメチルケトオキシム基、メチルエチルケトオキシム基、ジエチルケトオキシム基等のケトオキシム基；ジメチルアミノ基、ジエチルアミノ基、ブチルアミノ基、シクロヘキシルアミノ基等のアミノ基；ジメチルアミノキシ基、ジエチルアミノキシ基等のアミノキシ基；Ｎ−メチルアセトアミド基、Ｎ−エチルアセトアミド基、Ｎ−メチルベンズアミド基等のアミド基等が挙げられ、アルコキシ基が好ましい。
【００５９】
また、上記硬化反応性基以外の基としては、メチル基、エチル基、プロピル基、ブチル基、ペンチル基、ヘキシル基、ヘプチル基、オクチル基、ノニル基、デシル基、オクタデシル基等のアルキル基；シクロペンチル基、シクロヘキシル基等のシクロアルキル基；ビニル基、アリル基、ブテニル基、ペンテニル基、ヘキセニル基等のアルケニル基；フェニル基、トリル基、キシリル基、α−，β−ナフチル基等のアリール基；ベンジル基、２−フェニルエチル基、３−フェニルプロピル基等のアラルキル基；また、これらの基の水素原子の一部又は全部が、Ｆ、Ｃｌ、Ｂｒ等のハロゲン原子やシアノ基等で置換された基、例えば、３−クロロプロピル基、３，３，３−トリフルオロプロピル基、２−シアノエチル基等を例示することができる。これらの中で、メチル基、エチル基、ビニル基、フェニル基が好ましく、メチル基が特に好ましい。
【００６０】
上記オルガノポリシロキサンは、２３℃における粘度が２０〜１，０００，０００ｍＰａ・ｓ、好ましくは１００〜５００，０００ｍＰａ・ｓ、より好ましくは１，０００〜５０，０００ｍＰａ・ｓであるような重合度のものを用いることが好ましい。上記粘度が２０ｍＰａ・ｓ（２３℃）未満であると、物理的・機械的強度に優れたコーティング塗膜を得ることが困難となる場合があり、逆に１，０００，０００ｍＰａ・ｓ（２３℃）を超えると組成物の粘度が高くなりすぎて使用時における作業性が悪くなる場合がある。なお、本発明において、粘度は回転粘度計により測定できる。
【００６１】
上記オルガノポリシロキサンとしては、下記式のような両末端にシラノール基、又は、上記の加水分解性基を有するシリル基を有するジメチルポリシロキサン等のジオルガノポリシロキサンが好ましい。
【００６２】
【化３】
2017036444.tif 000004
【００６３】
上記式中、Ｒは上述した硬化反応性基以外の基として例示したものが挙げられ、Ｒ’はメチル基、エチル基、プロピル基等のアルキル基である。また、ｎ及びｍは粘度が２０〜１，０００，０００ｍＰａ・ｓ（２３℃）となる数であり、ａは０又は１である。
【００６４】
上記両末端にシラノール基又は加水分解性基を有するシリル基を有する室温硬化性のオルガノポリシロキサンを用いる場合、架橋剤として、加水分解性基を有するシラン及び／又はその部分加水分解縮合物を用いる。シラン及び／又はその部分加水分解縮合物は、その分子中に加水分解可能な基を少なくとも２個有するものであり、好適には加水分解可能な基を３個以上有することが好ましく、また、ケイ素原子には加水分解可能な基以外の基が結合していてもよく、更に、その分子構造はシラン又はシロキサン構造のいずれであってもよい。特に、シロキサン構造のものにあっては直鎖状、分岐鎖状又は環状のいずれであってもよい。
【００６５】
加水分解可能な基としては、上記加水分解性基として例示したものが挙げられ、特にアルコキシ基、ケトキシム基、イソプロペノキシ基が好ましい。
【００６６】
加水分解可能な基以外の基は、非置換又は置換の炭素原子数１〜６の１価炭化水素基が用いられ、例えば、メチル基、エチル基、プロピル基、ブチル基、ペンチル基、ヘキシル基等のアルキル基；シクロペンチル基、シクロヘキシル基等のシクロアルキル基；フェニル基、トリル基等のアリール基；ベンジル基、２−フェニルエチル基等のアラルキル基；ビニル基、アリル基、ブテニル基、ペンテニル基、ヘキセニル基等のアルケニル基；３，３，３−トリフルオロプロピル基、３−クロロプロピル基等のハロゲン化アルキル基等が挙げられる。これらの中でも、メチル基、エチル基、フェニル基、ビニル基が好ましい。
【００６７】
上記架橋剤の具体例としては、例えば、エチルシリケート、プロピルシリケート、メチルトリメトキシシラン、メチルトリエトキシシラン、ビニルトリメトキシシラン、ビニルトリエトキシシラン、メチルトリス（メトキシエトキシ）シラン、ビニルトリス（メトキシエトキシ）シラン、メチルトリプロペノキシシラン、メチルトリアセトキシシラン、ビニルトリアセトキシシラン、メチルトリ（メチルエチルケトキシム）シラン、ビニルトリ（メチルエチルケトキシム）シラン、フェニルトリ（メチルエチルケトキシム）シラン、プロピルトリ（メチルエチルケトキシム）シラン、テトラ（メチルエチルケトキシム）シラン、３，３，３−トリフルオロプロピルトリ（メチルエチルケトキシム）シラン、３−クロロプロピルトリ（メチルエチルケトキシム）シラン、メチルトリ（ジメチルケトキシム）シラン、メチルトリ（ジエチルケトキシム）シラン、メチルトリ（メチルイソプロピルケトキシム）シラン、トリ（シクロへキサノキシム）シラン等及びこれらの部分加水分解縮合物が挙げられる。これらは１種単独でも２種以上を組み合わせても使用することができる。
【００６８】
上記架橋剤の配合量は、上記オルガノポリシロキサン１００質量部に対して０．５〜２０質量部であることが好ましく、より好ましくは１〜１０質量部である。上記配合量が０．５質量部未満であると架橋が不十分となる場合があり、また、逆に２０質量部を超えると硬化物が硬くなりすぎたり、経済的に不利となるという問題が発生する場合がある。
【００６９】
上記主剤が室温硬化性オルガノポリシロキサンである場合、硬化をより促進させるための触媒を配合してもよい。このような硬化用触媒としては、縮合硬化型の室温硬化性組成物に使用されている種々のものを使用することができ、具体例として、鉛−２−エチルオクトエート、ジブチルすずジオクトエート、ジブチルすずアセテート、ジブチルすずジラウレート、ブチルすず−２−エチルヘキソエート、鉄−２−エチルヘキソエート、コバルト−２−エチルヘキソエート、マンガン−２−エチルヘキソエート、亜鉛−２−エチルヘキソエート、カプリル酸第１すず、ナフテン酸すず、オレイン酸すず、ブタン酸すず、ナフテン酸チタン、ナフテン酸亜鉛、ナフテン酸コバルト、ステアリン酸亜鉛等の有機カルボン酸の金属塩；テトラブチルチタネート、テトラ−２−エチルヘキシルチタネート、トリエタノールアミンチタネート、テトラ（イソプロペニルオキシ）チタネート等の有機チタン酸エステル；オルガノシロキシチタン、β−カルボニルチタン、ジイソプロポキシチタンビス（エチルアセトアセテート）、チタンテトラ（アセチルアセトナート）等の有機チタン化合物、有機チタンキレート；アルコキシアルミニウム化合物、３−アミノプロピルトリエトキシシラン、Ｎ−（トリメトキシシリルプロピル）エチレンジアミン等のアミノアルキル基置換アルコキシシラン；ヘキシルアミン、リン酸ドデシルアミン等のアミン化合物及びその塩；酢酸カリウム、酢酸ナトリウム、臭酸リチウム等のアルカリ金属の低級脂肪酸塩；ジメチルヒドロキシルアミン、ジエチルヒドロキシルアミン等のジアルキルヒドロキシルアミン；下記式：
【化４】
2017036444.tif 000005
で表されるグアニジル基含有シラン及びシロキサン等を挙げることができる。これらは単独でも２種以上を組み合わせても使用することができる。
【００７０】
上記硬化用触媒を用いる場合、その使用量は特に制限されず、触媒としての有効量でよいが、通常、上記オルガノポリシロキサン１００質量部に対して０．０１〜２０質量部であることが好ましく、特に０．１〜１０質量部であることが好ましい。この触媒を用いる場合、この触媒の含有量が少なすぎると、架橋剤の種類によっては得られる組成物の硬化性が不十分となるおそれがあり、一方、多すぎると、得られる組成物の貯蔵安定性が低下するおそれがある。
【００７１】
上記硬化性シリコーン樹脂の具体例としては、信越化学工業株式会社製の、Ｐｏｌｏｎ  ＭＦ−５６、Ｐｏｌｏｎ  ＭＦ−４０、Ｐｏｌｏｎ  ＭＦ−２３、Ｐｏｌｏｎ  ＭＦ−２０、Ｐｏｌｏｎ  ＭＦ−２０６、Ｐｏｌｏｎ  ＭＷＳ、ＫＭ−２００２Ｌ−１、ＫＭ−２００２Ｔ、Ｘ−５１−１３１８、Ｘ−５２−１６３１、ＫＭ−９７４９等が挙げられ、東レ・ダウコーニング株式会社製の、ＩＥ７１７０等が挙げられるが、これらに限定されるものではない。
【００７２】
上記硬化性シリコーン樹脂は、１種のみであってもよいし、２種以上であってもよい。
【００７３】
上記塗料において、上記硬化性シリコーン樹脂の配合量（有効成分量）は、上記フッ素樹脂の一次粒子に対し０．１〜２５０質量％であり、１．０質量％以上が好ましく、１０質量％以上がより好ましく、また、１５０質量％以下が好ましく、１００質量％以下がより好ましい。配合量が上記フッ素樹脂の一次粒子に対し０．１質量％未満であると、基材表面からのフッ素樹脂粒子の脱離が生じ易く、塗装面の外観で色ムラを生じたり、触感付与剤、防汚性付与剤、滑り性付与剤、又は、清涼感付与剤としての機能を長期に安定して維持できず、実用上で好ましくない。また、配合量が２５０質量％を超えると、シリコーン塗膜に由来するきしみが生じる。
【００７４】
上記塗料は、ヒトの感性、嗜好に応じて触感、又は清涼感を調整する目的で、更にシリコーンオイルを含んでもよい。上記シリコーンオイルは、シロキサン結合が鎖状に延びたものである。上記硬化性シリコーン樹脂は、架橋反応（硬化反応）によりシロキサン結合からなる３次元的な架橋構造を形成することが可能であるのに対し、上記シリコーンオイルは、上記架橋構造を形成することができないものである。
【００７５】
上記シリコーンオイルは、以下の一般式：
Ｒ１Ｒ２Ｒ３ＳｉＯ−［Ｒ４Ｒ５ＳｉＯ］ｐ［Ｒ６Ｒ７ＳｉＯ］ｑ−ＳｉＲ８Ｒ９Ｒ１０
（式中、Ｒ１〜Ｒ１０はそれぞれ独立にアルキル基、アリール基又はその他の有機基を示す。ｐ及びｑは粘度が後述の範囲内となる整数を示す。）で示される直鎖シロキサン構造を有する化合物や、上記直鎖シロキサン構造を有する化合物における置換基Ｒ１〜Ｒ１０が他の置換基で置換された化合物等が挙げられる。置換基Ｒ１〜Ｒ１０におけるアルキル基としては通常、炭素数１〜１２のアルキル基であり、より具体的にはメチル基、エチル基等が挙げられる。アリール基としてはフェニル基等が挙げられる。
【００７６】
かかるシリコーンオイルの具体例としては、ジメチルシリコーンオイル、フェニルメチルシリコーンオイル、アルキル・アラルキル変性シリコーンオイル、フルオロシリコーンオイル、ポリエーテル変性シリコーンオイル、脂肪酸エステル変性シリコーンオイル、メチル水素シリコーンオイル、シラノール基含有シリコーンオイル、アルコキシ基含有シリコーンオイル、フェノール基含有シリコーンオイル、メタクリル変性シリコーンオイル、アミノ変性シリコーンオイル、カルボキシ変性シリコーンオイル、カルビノール変性シリコーンオイル、エポキシ変性シリコーンオイル、メルカプト変性シリコーンオイル、フッ素変性シリコーンオイル、ポリエーテル変性シリコーンオイル等が挙げられる。これらシリコーンオイルは１種のみを用いてもよいし、また２種以上を併用して用いてもよい。シリコーンオイルの粘度は、通常２５℃で１〜２００，０００ｍＰａ・ｓである。
【００７７】
これらのシリコーンオイルの中で、変性により水分散性を付与されたものは、そのまま使用できるが、通常のシリコーンオイルを使用するときには乳化剤等によりエマルション化したものを使用するのが望ましい。
【００７８】
シリコーンオイルエマルションの具体例としては、信越化学工業株式会社製の、Ｐｏｌｏｎ  ＭＦ−１４、Ｐｏｌｏｎ  ＭＦ−１４Ｅ、Ｐｏｌｏｎ  ＭＦ−１８Ｔ、Ｐｏｌｏｎ  ＭＦ−５１、Ｐｏｌｏｎ  ＭＦ−５２、Ｐｏｌｏｎ  ＭＦ−１４０、Ｘ−５１−１１７８、Ｘ−５１−１２６４等が挙げられ、東レ・ダウコーニング株式会社製の、ＦＺ−４６５８、ＦＺ−４６３４ＥＸ，ＳＭ８７０９ＳＲ、ＳＭ８７１６ＳＲ、ＦＺ−４６０２、ＢＹ２２−８１８ＥＸ等が挙げられるが、これらに限定されるものではない。
【００７９】
上記シリコーンオイルの含有量は、上記硬化性シリコーン樹脂に対し０．１〜１００質量％であることが好ましく、１〜５０質量％であることがより好ましい。１００質量％を超えると、上記硬化性シリコーン樹脂の塗膜が脆くなり、触感付与剤、防汚性付与剤、滑り性付与剤、又は、清涼感付与剤としての機能が長期に維持されないおそれがある。
【００８０】
上記塗料は、更に水を含む。水を含むことにより、塗料中に上記フッ素樹脂が一次粒子として存在できる。また、上記塗料の塗布が容易になる。
【００８１】
上記塗料は上記フッ素樹脂の一次粒子を上記塗料に対して０．１〜５０質量％含むことが好ましく、０．５質量％以上含むことがより好ましく、１．０質量％以上含むことが更に好ましく、２０質量％以下含むことがより好ましく、１０質量％以下含むことが更に好ましい。上記フッ素樹脂の一次粒子の量が多すぎると、透明の塗膜を形成することが困難となって、適用する基材本来が有する美観を損なうおそれあり、上記フッ素樹脂の一次粒子の量が少なすぎると、所望の効果を奏する塗膜を形成できないおそれがある。
【００８２】
上記フッ素樹脂の一次粒子の濃度は、塗料１ｇを、送風乾燥機中で３００℃、６０分の条件で乾燥し、塗料の質量（１ｇ）に対する、加熱残分の質量の割合を百分率で表したもの（固形分濃度）である。
【００８３】
上記塗料は、更に界面活性剤を含むことが好ましい。上記界面活性剤を含むことにより、上記塗料の保管中に上記フッ素樹脂の一次粒子が凝集したり、沈降したりすることを防げる。
【００８４】
上記界面活性剤としては、ノニオン界面活性剤が好ましく、非フッ素化ノニオン界面活性剤がより好ましい。
【００８５】
上記ノニオン界面活性剤としては、例えば、ポリオキシエチレンアルキルフェニルエーテル、ポリオキシエチレンアルキルエーテル、ポリオキシエチレンアルキレンアルキルエーテル等のエーテル型ノニオン界面活性剤；エチレンオキサイド／プロピレンオキサイドブロック共重合体等のポリオキシエチレン誘導体；ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル等のエステル型ノニオン界面活性剤；ポリオキシエチレンアルキルアミン、アルキルアルカノールアミド等のアミン系ノニオン界面活性剤；等が挙げられる。これらはいずれも非フッ素化ノニオン界面活性剤である。
【００８６】
上記ノニオン界面活性剤としては、なかでも、ポリオキシエチレンアルキルエーテルが好ましい。
【００８７】
上記塗料は、上記フッ素樹脂の一次粒子に対して３〜１５０質量％の上記界面活性剤を含むものであってもよい。上記界面活性剤の含有量は、上記フッ素樹脂の一次粒子に対して１０質量％以上がより好ましく、３０質量％以上が更に好ましく、５０質量％以上が特に好ましく、１００質量％以下がより好ましく、８０質量％以下が更に好ましく、７０質量％以下が特に好ましい。
【００８８】
上記塗料は、基材に塗布する際の濡れ性を向上させるために構造式：Ｒ１１−ＯＨ（式中、Ｒ１１はＣ３〜Ｃ２０の炭化水素基である）で示されるアルコール類を含んでよい。アルコール類は、２級又は３級のアルコールであってもよい。アルコール類の量は、塗料１００質量％に対して、０．１〜３０質量％であり、好ましくは０．１〜２０質量％であり、より好ましくは０．２〜１５質量％である。
【００８９】
上記塗料には、必要に応じ、造膜補助剤、凍結防止剤、顔料、充填剤、顔料分散剤、消泡剤、レベリング剤、レオロジー調整剤、防腐剤、紫外線吸収剤、酸化防止剤、つや消し剤、潤滑剤、加硫剤、増粘剤、ｐＨ調整剤、帯電防止剤、抗菌剤、難燃剤等を添加することもできる。所要の添加剤を加えて公知の方法で撹拌混合すればよい。
【００９０】
上記塗料は、上記フッ素樹脂及び上記硬化性シリコーン樹脂以外の他のポリマーを含まないものであってもよい。
【００９１】
上記塗料は、触感付与剤、防汚性付与剤、滑り性付与剤、又は、清涼感付与剤として好適に利用できる。成形品又は繊維の表面に上記塗料からなる塗膜を形成することにより、成形品又は繊維に良好な触感、防汚性、滑り性又は清涼感を付与できる。
【００９２】
上記塗料は、ゴム用塗料、樹脂用塗料、又は、繊維用塗料として好適に利用できる。上記塗料は、ゴム成形品、樹脂成形品又は繊維の表面に、きしみ感がなく、衣類の染料が付着しにくい塗膜を形成できる。また、上記塗料は、ゴム成形品、樹脂成形品又は繊維に良好な触感、防汚性、滑り性及び清涼感を付与できる。
【００９３】
上記繊維としては、綿、麻、羊毛、絹等の動植物性天然繊維、ポリアミド、ポリエステル、ポリビニルアルコール、ポリアクリロニトリル、ポリ塩化ビニル、ポリプロピレン、アクリル等の合成繊維、レーヨン、アセテート等の半合成繊維、ガラス繊維、炭素繊維等の無機繊維、あるいはこれらの混合繊維が挙げられる。なかでも、ポリエステル及びポリプロピレンからなる群より選択される少なくとも１種からなる繊維が好ましい。
【００９４】
上記塗料は、フッ素ゴム、アクリロニトリル−ブタジエンゴム（ＮＢＲ）、水素添加アクリロニトリル−ブタジエンゴム（ＨＮＢＲ）、スチレン−ブタジエンゴム（ＳＢＲ）、クロロプレンゴム（ＣＲ）、ブタジエンゴム（ＢＲ）、天然ゴム（ＮＲ）、イソプレンゴム（ＩＲ）、エチレン−プロピレンゴム（ＥＰＭ）、エチレン−プロピレン−ターモノマー共重合体ゴム（ＥＰＤＭ）、シリコーンゴム、ブチルゴム、エピクロルヒドリンゴム、ウレタンゴム、アクリルゴム（ＡＣＭ）及びクロロスルホン化ポリエチレンゴム（ＣＳＭ）からなる群より選択される少なくとも１種からなる基材に適用することが好適であり、フッ素ゴム、天然ゴム（ＮＲ）、イソプレンゴム（ＩＲ）、エチレン−プロピレン−ターモノマー共重合体ゴム（ＥＰＤＭ）、ブチルゴム及びアクリルゴム（ＡＣＭ）からなる群より選択される少なくとも１種からなる基材に適用することがより好適であり、特にフッ素ゴムからなる基材に適用することが好適である。
【００９５】
上記塗料を上記基材に適用する方法としては、上記塗料を上記基材に塗布した後、乾燥させる方法が挙げられる。上記塗布の方法としては、例えば、スプレー塗装、ロール塗装、ドクターブレードによる塗装、ディップ（浸漬）塗装、含浸塗装、スピンフロー塗装、カーテンフロー塗装等が挙げられ、なかでも、ディップ（浸漬）塗装、スプレー塗装が好ましい。
【００９６】
上記乾燥は、１００〜２００℃の温度で０．５〜１０分間行うことが好ましい。
【００９７】
本発明は、基材と、上記基材上に形成された上述の塗料からなる塗膜とを含み、平均粒子径が０．２〜２００ｎｍであるフッ素樹脂の一次粒子が塗膜の表面に突起物として存在することで塗膜の表面に凹凸が形成されることを特徴とする積層体でもある。
【００９８】
本発明の積層体においては、塗膜の表面における上記フッ素樹脂の一次粒子が占める面積の割合が１０％以上であることが好ましい。上記面積の割合は、３０％以上であることがより好ましく、５０％以上であることが更に好ましく、７０％以上であることが特に好ましい。１０％未満では、触感付与剤、防汚性付与剤、滑り性付与剤、又は、清涼感付与剤としての機能が不十分となるおそれがある。上記面積の割合はまた、１００％以下であってよい。
【００９９】
塗膜の表面における上記フッ素樹脂の一次粒子が占める面積の割合は、走査型電子顕微鏡（ＳＥＭ）画像により求めることができる。すなわち、平均粒子径が０．２〜２００ｎｍの範囲にあるフッ素樹脂の一次粒子を１００個以上識別できる、４つの角が全て直角の四辺形であるＳＥＭ画像（例えば、図１を参照。）において、当該画像中の塗膜の表面の当該フッ素樹脂の一次粒子が占める面積の割合を、上記面積の割合とする。
【０１００】
上記基材は、表面に凹凸を有することが好ましい。表面に凹凸を有することにより、上記基材に対する上記塗料の濡れ性が向上し、所望の効果を奏する塗膜で基材を覆うことが容易になる。上記凹凸は、エンボス加工やシボ加工により設けることができる。
【０１０１】
上記基材は、フッ素ゴム、アクリロニトリル−ブタジエンゴム（ＮＢＲ）、水素添加アクリロニトリル−ブタジエンゴム（ＨＮＢＲ）、スチレン−ブタジエンゴム（ＳＢＲ）、クロロプレンゴム（ＣＲ）、ブタジエンゴム（ＢＲ）、天然ゴム（ＮＲ）、イソプレンゴム（ＩＲ）、エチレン−プロピレンゴム（ＥＰＭ）、エチレン−プロピレン−ターモノマー共重合体ゴム（ＥＰＤＭ）、シリコーンゴム、ブチルゴム、エピクロルヒドリンゴム、ウレタンゴム、アクリルゴム（ＡＣＭ）及びクロロスルホン化ポリエチレンゴム（ＣＳＭ）からなる群より選択される少なくとも１種からなることが好ましく、フッ素ゴム、天然ゴム（ＮＲ）、イソプレンゴム（ＩＲ）、エチレン−プロピレン−ターモノマー共重合体ゴム（ＥＰＤＭ）、ブチルゴム及びアクリルゴム（ＡＣＭ）からなる群より選択される少なくとも１種からなることがより好ましく、フッ素ゴムからなることが更に好ましい。
【０１０２】
上記フッ素ゴムとしては、部分フッ素化ゴムであってもよいし、パーフルオロゴムであってもよい。
【０１０３】
部分フッ素化ゴムとしては、ビニリデンフルオライド（ＶｄＦ）系フッ素ゴム、テトラフルオロエチレン（ＴＦＥ）／プロピレン（Ｐｒ）系フッ素ゴム、テトラフルオロエチレン（ＴＦＥ）／プロピレン／ビニリデンフルオライド（ＶｄＦ）系フッ素ゴム、エチレン／ヘキサフルオロプロピレン（ＨＦＰ）系フッ素ゴム、エチレン／ヘキサフルオロプロピレン（ＨＦＰ）／ビニリデンフルオライド（ＶｄＦ）系フッ素ゴム、エチレン／ヘキサフルオロプロピレン（ＨＦＰ）／テトラフルオロエチレン（ＴＦＥ）系フッ素ゴム等が挙げられる。なかでも、ビニリデンフルオライド系フッ素ゴム及びテトラフルオロエチレン／プロピレン系フッ素ゴムからなる群より選択される少なくとも１種であることが好ましい。
【０１０４】
上記ビニリデンフルオライド系フッ素ゴムは、ビニリデンフルオライド４５〜８５モル％と、ビニリデンフルオライドと共重合可能な少なくとも１種の他のモノマー５５〜１５モル％とからなる共重合体であることが好ましい。より好ましくは、ビニリデンフルオライド５０〜８０モル％と、ビニリデンフルオライドと共重合可能な少なくとも１種の他のモノマー５０〜２０モル％とからなる共重合体である。
【０１０５】
上記ビニリデンフルオライドと共重合可能な少なくとも１種の他のモノマーとしては、テトラフルオロエチレン〔ＴＦＥ〕、へキサフルオロプロピレン〔ＨＦＰ〕、フルオロアルキルビニルエーテル、クロロトリフルオロエチレン〔ＣＴＦＥ〕、トリフルオロエチレン、トリフルオロプロピレン、ペンタフルオロプロピレン、トリフルオロブテン、テトラフルオロイソブテン、ヘキサフルオロイソブテン、フッ化ビニル、ＣＨ２＝ＣＦＲｆ５（式中、Ｒｆ５は炭素数１〜１２の直鎖又は分岐したフルオロアルキル基）で表されるフルオロモノマー、ＣＨ２＝ＣＨ−（ＣＦ２）ｎ−Ｘ（式中、ＸはＨ又はＦであり、ｎは３〜１０の整数である。）で表されるフルオロモノマー、架橋部位を与えるモノマー等のモノマー；エチレン、プロピレン、アルキルビニルエーテル等の非フッ素化モノマーが挙げられる。これらをそれぞれ単独で、又は、任意に組み合わせて用いることができる。これらのなかでも、ＴＦＥ、ＨＦＰ、フルオロアルキルビニルエーテル及びＣＴＦＥからなる群より選択される少なくとも１種を用いることが好ましい。フルオロアルキルビニルエーテルとしては、ＣＦ２＝ＣＦ−ＯＣＦ３、ＣＦ２＝ＣＦ−ＯＣＦ２ＣＦ３及びＣＦ２＝ＣＦ−ＯＣＦ２ＣＦ２ＣＦ３からなる群より選択される少なくとも１種が好ましい。
【０１０６】
ビニリデンフルオライド系フッ素ゴムとしては、ＶｄＦ／ＨＦＰ系ゴム、ＶｄＦ／ＨＦＰ／ＴＦＥ系ゴム、ＶｄＦ／ＣＴＦＥ系ゴム、ＶｄＦ／ＣＴＦＥ／ＴＦＥ系ゴム、ＶＤＦ／ＣＦ２＝ＣＦ−ＯＣＦ３系ゴム、ＶＤＦ／ＰＭＶＥ／ＴＦＥ系ゴム、ＶＤＦ／ＰＭＶＥ／ＴＦＥ／ＨＦＰ系ゴム、ＶＤＦ／ＣＨ２＝ＣＦＣＦ３系ゴム、ＶＤＦ／ＴＦＥ／ＣＨ２＝ＣＦＣＦ３系ゴム等が挙げられる。
【０１０７】
上記ＶＤＦ／ＨＦＰ系ゴムは、ＶＤＦ４０〜９９．５モル％、及び、ＨＦＰ０．５〜６０モル％からなる共重合体であることが好ましく、ＶＤＦ５０〜８５モル％、及び、ＨＦＰ２０〜５０モル％からなる共重合体であることがより好ましい。
【０１０８】
上記テトラフルオロエチレン／プロピレン系フッ素ゴムは、テトラフルオロエチレン４５〜７０モル％、プロピレン５５〜３０モル％、及び、架橋部位を与えるフルオロモノマー０〜５モル％からなる共重合体であることが好ましい。
【０１０９】
上記フッ素ゴムは、１００℃におけるムーニー粘度ＭＬ（１＋１０）が１０以上であることが好ましく、２０以上であることがより好ましく、３０以上であることが更に好ましい。また、加工性が良好な点で、１２０以下であることが好ましく、１００以下であることがより好ましく、８０以下であることが更に好ましい。
【０１１０】
上記ムーニー粘度は、ＡＬＰＨＡ  ＴＥＣＨＮＯＬＯＧＩＥＳ社製  ムーニー粘度計ＭＶ２０００Ｅ型を用いて、１７０℃又は１４０℃、１００℃において、ＪＩＳ  Ｋ６３００に従い測定することができる。
【０１１１】
上記基材は、また、繊維状であってよい。繊維状の基材としては、綿、麻、羊毛、絹等の動植物性天然繊維、ポリアミド、ポリエステル、ポリビニルアルコール、ポリアクリロニトリル、ポリ塩化ビニル、ポリプロピレン、アクリル等の合成繊維、レーヨン、アセテート等の半合成繊維、ガラス繊維、炭素繊維等の無機繊維、あるいはこれらの混合繊維が挙げられる。なかでも、ポリエステル及びポリプロピレンからなる群より選択される少なくとも１種からなる繊維状の基材が好ましい。
【０１１２】
本発明の積層体は、上記塗料からなる塗膜を表面の少なくとも一部に有する種々の物品であってよい。本発明の積層体は、例えば、アクセサリー、自動車内外装部品、化粧品容器、玩具、家具又は家電製品であることが好ましい。
【０１１３】
本発明の積層体は、ゴム成形品、樹脂成形品又は繊維であってよい。
【０１１４】
本発明の積層体は、手袋、長靴、サンダル、ゴーグル、水中メガネ、リストバンド、腕時計用バンド、玩具等のゴム成形品であってよい。
【０１１５】
本発明の積層体は、眼鏡フレーム、腕時計用バンド、バングル、テーブルトップ等の樹脂成形品であってよい。
【０１１６】
本発明の積層体が繊維である場合、当該繊維は衣類、手袋、帽子、靴、鞄、テーブルクロス等に使用することができる。
【０１１７】
本発明の積層体は、自動車シート用保護カバー、自転車サドル用保護カバー、自動車内装部品、家具用保護シート、時計用ベルト、物品（但し時計を除く）を身体に保持させるためのベルト、ポータブル電子デバイスのハウジング、ポータブル電子デバイス用保護カバー等の成形品であってよい。上記自動車内装部品としては、ドアトリム、センタークラスター、シフトノブ、シフトノブ周り、ステアリング、ステアリングエンブレム、アームレスト、コンソールボックス、シート、シートベルト等が挙げられる。
【実施例】
【０１１８】
つぎに本発明を実施例をあげて説明するが、本発明はかかる実施例のみに限定されるものではない。
【０１１９】
実施例の各数値は以下の方法により測定した。
【０１２０】
（平均粒子径）
平均粒子径は、１０ｎｍ以上である場合には透過型電子顕微鏡（ＴＥＭ）により測定し、１０ｎｍ未満である場合には動的光散乱法（ＤＬＳ）により測定した。ＴＥＭにより測定する場合は、得られたフッ素樹脂水性分散液をフッ素樹脂固形分濃度が水に対して１００ｐｐｍとなるように脱イオン水で希釈し、希釈したフッ素樹脂水性分散液を観察用Ｃｕ製メッシュに付着させ、乾燥させることにより試料付着メッシュを作製した。ＴＥＭを用いて、上記試料付着メッシュにおけるフッ素樹脂粒子の粒子径を観察し、電子顕微鏡写真を撮影することにより平均粒子径を求めた。ＤＬＳにより測定する場合は、上記フッ素樹脂の固形分濃度が１．０質量％になるように調整した後、ＥＬＳＺ−１０００Ｓ（大塚電子株式会社製）を使用して２５℃、積算７０回にて測定する値を平均粒子径とした。溶媒（水）の屈折率は１．３３２８、溶媒（水）の粘度は０．８８７８ｍＰａ・ｓとした。
【０１２１】
（フッ素樹脂の組成）
ＮＭＲ、ＦＴ−ＩＲ、元素分析、蛍光Ｘ線分析を単量体の種類によって適宜組み合わせて測定した。
【０１２２】
（融点）
示差走査熱量計〔ＤＳＣ〕を用いて、３００℃以上に加熱した履歴の無い試料３ｍｇを１０℃／分の速度で昇温したときの融解熱曲線における極大値に対応する温度として求めた。
【０１２３】
（メルトフローレート（ＭＦＲ））
ＭＦＲは、ＡＳＴＭ  Ｄ１２３８に準拠した方法で、メルトインデクサー（（株）安田精機製作所製）を用いて、フルオロポリマーの種類によって定められた測定温度（例えば、ＰＦＡやＦＥＰの場合は３７２℃、ＥＴＦＥの場合は２９７℃、ＰＴＦＥの場合は３８０℃）、荷重（例えば、ＰＦＡ、ＦＥＰ、ＥＴＦＥ及びＰＴＦＥの場合は５ｋｇ）において内径２ｍｍ、長さ８ｍｍのノズルから１０分間あたりに流出するポリマーの質量（ｇ／１０分）を測定した。
なお、流出したポリマー量がごく微量であることから、流出したポリマーの質量を測定することが困難である場合は０．２ｇ／１０分以下とした。
【０１２４】
（固形分濃度）
塗料１ｇを、送風乾燥機中で３００℃、６０分の条件で乾燥し、水性分散液の質量（１ｇ）に対する、加熱残分の質量の割合を百分率で表した値を採用した。
【０１２５】
外観評価
塗料で塗装した試験サンプルの外観を、塗装していない試験サンプルと比較評価した。外観に変化がないことが好ましい。
【０１２６】
触感試験
試験サンプルの表面を指で垂直方向に押さえながら水平方向に動かした時の触感を評価した。きしみがないことが好ましい。
０点；きしむ。
１点；ややきしむ。
２点；きしみがない。
【０１２７】
防汚性試験
試験サンプル表面に、濃紺色デニム生地（リーバイ・ストラウス  ジャパン  商品名：リーバイス５０１ジーンズ  ００５０１−１４８４）１ｃｍ×２ｃｍを７００ｇ荷重で接触させ、水平移動距離３ｃｍ、５０往復の条件で摩擦した。摩擦後、目視により試験サンプル表面の汚れを観察した。デニム生地と接触していた部分と接触していなかった部分とを比較して評価した。著しい汚れが観察されないことが好ましい。
０点；著しい汚れが観察される。
１点；やや著しい汚れが観察される。
２点；わずかではあるが汚れが明らかに観察される。
３点；わずかに汚れが観察されるが、目立たない。
４点；汚れが全く観察されない。
【０１２８】
実施例１
フッ素ゴム、ＮＲ（天然ゴム）、ＩＲ（イソプレンゴム）、ＥＰＤＭ（エチレン−プロピレン−ターモノマー共重合体ゴム）、ブチルゴム、ＡＣＭ（アクリルゴム）、ポリエステル布帛、ポリプロピレン不織布をそれぞれ３×６ｃｍに裁断したものを基材サンプルとした。表１記載の塗料Ｐ１に各基材サンプルを浸漬塗装し、引き揚げ後に１１０℃で３分間乾燥させた。得られた各塗装基材サンプルについて外観評価、触感試験、防汚性試験を実施した。結果を表２〜９に示す。
【０１２９】
実施例２
表１記載の塗料Ｐ１をＰ２に変更した以外は、実施例１と同じ操作を行った。
【０１３０】
実施例３
表１記載の塗料Ｐ１をＰ３に変更した以外は、実施例１と同じ操作を行った。
【０１３１】
実施例４
表１記載の塗料Ｐ１をＰ４に変更した以外は、実施例１と同じ操作を行った。
【０１３２】
実施例５
表１記載の塗料Ｐ１をＰ５に変更した以外は、実施例１と同じ操作を行った。
【０１３３】
実施例６
表１記載の塗料Ｐ１をＰ６に変更した以外は、実施例１と同じ操作を行った。
【０１３４】
実施例７
表１記載の塗料Ｐ１をＰ７に変更した以外は、実施例１と同じ操作を行った。
【０１３５】
実施例８
表１記載の塗料Ｐ１をＰ８に変更した以外は、実施例１と同じ操作を行った。
【０１３６】
比較例１
実施例１に記載した基材サンプルを塗装せずに、触感試験、防汚性試験を実施した。結果を表２〜９に示す。
【０１３７】
比較例２
表１記載の塗料Ｐ１をＰ９に変更した以外は、実施例１と同じ操作を行った。
【０１３８】
比較例３
表１記載の塗料Ｐ１をＰ１０に変更した以外は、実施例１と同じ操作を行った。
【０１３９】
【表１】
2017036444.tif 000006
【０１４０】
【表２】
2017036444.tif 000007
【０１４１】
【表３】
2017036444.tif 000008
【０１４２】
【表４】
2017036444.tif 000009
【０１４３】
【表５】
2017036444.tif 000010
【０１４４】
【表６】
2017036444.tif 000011
【０１４５】
【表７】
2017036444.tif 000012
【０１４６】
【表８】
2017036444.tif 000013
【０１４７】
【表９】
2017036444.tif 000014
【０１４８】
実施例９
Ｐｏｌｏｎ  ＭＦ−５６を同じ有効成分量のＩＥ７１７０（東レ・ダウコーニング株式会社、有効成分４８質量％）に変更した点以外は表１記載の塗料Ｐ１と同じになるように調製した塗料に、フッ素ゴム（３×６ｃｍ）を浸漬塗装し、引き揚げ後に１１０℃で３分間乾燥させた。得られた塗装サンプルについて、外観評価、触感試験、防汚性試験を実施した。結果、外観は変化なし、触感は２点、防汚性は３点であった。
【０１４９】
実施例１０
Ｐｏｌｏｎ  ＭＦ−５６を同じ有効成分量のＰｏｌｏｎ  ＭＦ−４０（信越化学工業株式会社、有効成分３８質量％）に変更した点以外は表１記載の塗料Ｐ５と同じになるように調製した塗料に、フッ素ゴム（３×６ｃｍ）を浸漬塗装し、引き揚げ後に１１０℃で３分間乾燥させた。得られた塗装サンプルについて、外観評価、触感試験、防汚性試験を実施した。結果、外観は変化なし、触感は２点、防汚性は３点であった。
【０１５０】
実施例１１
Ｐｏｌｏｎ  ＭＦ−５６を同じ有効成分量のＫＭ−２００２Ｌ−１（信越化学工業株式会社、有効成分４４質量％）に変更した点以外は表１記載の塗料Ｐ３と同じになるように調製した塗料に、フッ素ゴム（３×６ｃｍ）を浸漬塗装し、引き揚げ後に１１０℃で３分間乾燥させた。得られた塗装サンプルについて、外観評価、触感試験、防汚性試験を実施した。結果、外観は変化なし、触感は２点、防汚性は３点であった。
【０１５１】
実施例１２
Ｐｏｌｏｎ  ＭＦ−５６を同じ有効成分量のＸ−５１−１３１８（信越化学工業株式会社、有効成分４０質量％）に変更した点以外は表１記載の塗料Ｐ２と同じになるように調製した塗料に、フッ素ゴム（３×６ｃｍ）を浸漬塗装し、引き揚げ後に１１０℃で３分間乾燥させた。得られた塗装サンプルについて、外観評価、触感試験、防汚性試験を実施した。結果、外観は変化なし、触感は２点、防汚性は３点であった。
【０１５２】
実施例１３
表１記載の塗料Ｐ８を基準として、Ｐｏｌｏｎ  ＭＦ−５６を同じ有効成分量のＫＭ−２００２Ｔ（信越化学工業株式会社、有効成分４０質量％）に変更した点以外は表１記載の塗料Ｐ８と同じになるように調製した塗料に、フッ素ゴム（３×６ｃｍ）を浸漬塗装し、引き揚げ後に１１０℃で３分間乾燥させた。得られた塗装サンプルについて、外観評価、触感試験、防汚性試験を実施した。結果、外観は変化なし、触感は２点、防汚性は３点であった。
【０１５３】
実施例１４
実施例９記載の塗料に含まれるＩＥ７１７０（東レ・ダウコーニング株式会社、有効成分４８質量％）の有効成分の質量を基準として、５０質量％となる有効成分量のＰｏｌｏｎ  ＭＦ−１４（信越化学工業株式会社、有効成分１５質量％）を、実施例９記載の塗料に加えた。この塗料に、フッ素ゴム（３×６ｃｍ）を浸漬塗装し、引き揚げ後に１１０℃で３分間乾燥させた。得られた塗装サンプルについて、外観評価、触感試験、防汚性試験を実施した。結果、外観は変化なし、触感は２点、防汚性は３点を損なうことなく、しっとりとした触感を付与できた。
【０１５４】
実施例１５
実施例１０記載の塗料に含まれるＰｏｌｏｎ  ＭＦ−４０（信越化学工業株式会社、有効成分３８質量％）の有効成分の質量を基準として、５０質量％となる有効成分量のＰｏｌｏｎ  ＭＦ−１８Ｔ（信越化学工業株式会社、有効成分３７質量％）を、実施例１０記載の塗料に加えた。この塗料に、フッ素ゴム（３×６ｃｍ）を浸漬塗装し、引き揚げ後に１１０℃で３分間乾燥させた。得られた塗装サンプルについて、外観評価、触感試験、防汚性試験を実施した。結果、外観は変化なし、触感は２点、防汚性は３点を損なうことなく、しっとりとした触感を付与できた。
【０１５５】
実施例１６
実施例１１記載の塗料に含まれるＫＭ−２００２Ｌ−１（信越化学工業株式会社、有効成分４４質量％）の有効成分の質量を基準として、５０質量％となる有効成分量のＳＭ８７１６ＳＲ（東レ・ダウコーニング株式会社、有効成分４０質量％）を、実施例１１記載の塗料に加えた。この塗料に、フッ素ゴム（３×６ｃｍ）を浸漬塗装し、引き揚げ後に１１０℃で３分間乾燥させた。得られた塗装サンプルについて、外観評価、触感試験、防汚性試験を実施した。結果、外観は変化なし、触感は２点、防汚性は３点を損なうことなく、しっとりとした触感を付与できた。
【０１５６】
実施例１７
実施例１２記載の塗料に含まれるＸ−５１−１３１８（信越化学工業株式会社、有効成分４０質量％）の有効成分の質量を基準として、５０質量％となる有効成分量のＦＺ−４６３４ＥＸ（東レ・ダウコーニング株式会社、有効成分４３質量％）を、実施例１２記載の塗料に加えた。この塗料に、フッ素ゴム（３×６ｃｍ）を浸漬塗装し、引き揚げ後に１１０℃で３分間乾燥させた。得られた塗装サンプルについて、外観評価、触感試験、防汚性試験を実施した。結果、外観は変化なし、触感は２点、防汚性は３点を損なうことなく、しっとりとした触感を付与できた。
【０１５７】
実施例１８
実施例１３記載の塗料に含まれるＫＭ−２００２Ｔ（信越化学工業株式会社、有効成分４０質量％）の有効成分の質量を基準として、５０質量％となる有効成分量のＸ−５１−１２６４（信越化学工業株式会社、有効成分３２質量％）を、実施例１３記載の塗料に加えた。この塗料に、フッ素ゴム（３×６ｃｍ）を浸漬塗装し、引き揚げ後に１１０℃で３分間乾燥させた。得られた塗装サンプルについて、外観評価、触感試験、防汚性試験を実施した。結果、外観は変化なし、触感は２点、防汚性は３点を損なうことなく、しっとりとした触感を付与できた。
【０１５８】
比較例４
表１記載の塗料Ｐ１を基準として、Ｐｏｌｏｎ  ＭＦ−５６を２０．０質量％、水を７５．０質量％に変更した塗料（フッ素樹脂に対し硬化性シリコーン樹脂が２６７質量％）に、フッ素ゴム（３×６ｃｍ）を浸漬塗装し、引き揚げ後に１１０℃で３分間乾燥させた。得られた塗装サンプルについて触感試験を実施したところ、ややきしみがあり、触感試験の評価点数は１点であった。
【０１５９】
比較例５
Ｐｏｌｏｎ  ＭＦ−５６を２０．０質量％、水を８０．０質量％とした塗料に、フッ素ゴム（３×６ｃｍ）を浸漬塗装し、引き揚げ後に１１０℃で３分間乾燥させた。得られた塗装サンプルについて触感試験を実施したところ、きしみがあり、触感試験の評価点数は０点であった。
【図１】
2017036444.tif 000015
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
平均粒子径が０．２〜２００ｎｍであるフッ素樹脂の一次粒子、前記フッ素樹脂の一次粒子に対し０．１〜２５０質量％の硬化性シリコーン樹脂、前記フッ素樹脂の一次粒子に対し３〜１５０質量％の界面活性剤、及び、水を含み、
前記フッ素樹脂の一次粒子は、ポリテトラフルオロエチレン、テトラフルオロエチレン／パーフルオロ（アルキルビニルエーテル）共重合体及びテトラフルオロエチレン／ヘキサフルオロプロピレン共重合体からなる群より選択される少なくとも１種からなり、
前記硬化性シリコーン樹脂は、１分子中に少なくとも２個の、ケイ素原子に結合した硬化反応性基を有する、２３℃における粘度が２０〜１，０００，０００ｍＰａ・ｓであるオルガノポリシロキサンからなる
ことを特徴とする塗料。
【請求項２】
触感付与剤、防汚性付与剤、滑り性付与剤、又は、清涼感付与剤である請求項１記載の塗料。
【請求項３】
ゴム用塗料、樹脂用塗料、又は、繊維用塗料である請求項１又は２記載の塗料。
【請求項４】
フッ素ゴム、アクリロニトリル−ブタジエンゴム、水素添加アクリロニトリル−ブタジエンゴム、スチレン−ブタジエンゴム、クロロプレンゴム、ブタジエンゴム、天然ゴム、イソプレンゴム、エチレン−プロピレンゴム、エチレン−プロピレン−ターモノマー共重合体ゴム、シリコーンゴム、ブチルゴム、エピクロルヒドリンゴム、ウレタンゴム、アクリルゴム及びクロロスルホン化ポリエチレンゴムからなる群より選択される少なくとも１種からなる基材に適用するための請求項１、２又は３記載の塗料。
【請求項５】
フッ素ゴムからなる基材に適用するための請求項１、２、３又は４記載の塗料。
【請求項６】
更にシリコーンオイルを含む請求項１、２、３、４又は５記載の塗料。
【請求項７】
基材と、前記基材上に形成された請求項１、２、３、４、５又は６記載の塗料からなる塗膜とを含み、平均粒子径が０．２〜２００ｎｍである前記フッ素樹脂の一次粒子が塗膜の表面に突起物として存在することで塗膜の表面に凹凸が形成されることを特徴とする積層体。
【請求項８】
塗膜の表面における前記フッ素樹脂の一次粒子が占める面積の割合が１０％以上である請求項７記載の積層体。
【請求項９】
基材は、フッ素ゴム、アクリロニトリル−ブタジエンゴム、水素添加アクリロニトリル−ブタジエンゴム、スチレン−ブタジエンゴム、クロロプレンゴム、ブタジエンゴム、天然ゴム、イソプレンゴム、エチレン−プロピレンゴム、エチレン−プロピレン−ターモノマー共重合体ゴム、シリコーンゴム、ブチルゴム、エピクロルヒドリンゴム、ウレタンゴム、アクリルゴム及びクロロスルホン化ポリエチレンゴムからなる群より選択される少なくとも１種からなる請求項７又は８記載の積層体。
【請求項１０】
基材は、フッ素ゴムからなる請求項７、８又は９記載の積層体。
【請求項１１】
アクセサリー、自動車内外装部品、化粧品容器、玩具、家具又は家電製品である請求項７、８、９又は１０記載の積層体。